"電解液を用いたリチウムイオン電池であって、正極は硫化リチウムを含み、前記電解液は、グライムとリチウム塩とを含み、前記グライムと前記リチウム塩との少なくとも一部が錯体を形成している、リチウムイオン電池。前記電解液が、前記グライム以外の極性溶媒を含まない請求項1記載のリチウムイオン電池。前記正極が、導電性物質を含む請求項1又は2に記載のリチウムイオン電池。前記導電性物質が、カーボンである請求項3記載のリチウムイオン電池。下記式1を満たす請求項1~4のいずれか一項に記載のリチウムイオン電池。0.70≦A/B≦1.25Aは、前記電解液に含まれるグライムのモル数、Bは前記電解液に含まれるリチウム塩のモル数を示す。前記グライムが、下記式で表される少なくとも一種である請求項1~5のいずれか一項に記載のリチウムイオン電池。R-OCH2CH2x-OR式中、Rは、フッ素原子で置換されてもよい炭素数1~9のアルキル基、ハロゲン原子で置換されてもよいフェニル基、又はハロゲン原子で置換されてもよいシクロヘキシル基であり、xは1~5である。前記リチウム塩がLiCl、LiBr、LiI、LiBF4、LiPF6、LiCF3SO3、LiClO4、LiCF3CO2、LiAsF6、LiSbF6、LiAlCl4、LiNCF3SO22、LiNCF3CF2SO22及びLiBC4O8からなる群から選ばれる少なくとも一種である請求項1~6のいずれか一項に記載のリチウムイオン電池。前記リチウム塩がLiBC4O8である請求項7に記載のリチウムイオン電池。前記負極が、ケイ素、ケイ素合金、又はケイ素化合物を含む請求項1~8のいずれか一項に記載のリチウムイオン電池。電解液を用いたリチウムイオン電池であって、前記電解液は、グライムとLiBC4O8とを含み、前記グライムと前記LiBC4O8との少なくとも一部が錯体を形成している、リチウムイオン電池。このように、従来では、充放電過程におけるポリサルファイドの溶出を防ぐことが十分ではないため、サイクル特性に課題があった。また、硫黄を正極に用いると負極にリチウム含有の活物質を用いる必要があるため、組み立て時の短絡の危険性、及びサイクル特性に課題があった。本発明は、高容量で、かつ、組み立て時に短絡の危険性が少なく、また、サイクル特性に優れるリチウムイオン電池を提供することを目的とする。本発明によれば、以下のリチウムイオン電池が提供される。1.電解液を用いたリチウムイオン電池であって、正極は硫化リチウムを含み、前記電解液は、グライムとリチウム塩とを含み、前記グライムと前記リチウム塩との少なくとも一部が錯体を形成している、リチウムイオン電池。2.前記電解液が、前記グライム以外の極性溶媒を含まない1記載のリチウムイオン電池。3.前記正極が、導電性物質を含む1又は2に記載のリチウムイオン電池。4.前記導電性物質が、カーボンである3記載のリチウムイオン電池。5.下記式1を満たす1~4のいずれか一項に記載のリチウムイオン電池。0.70≦A/B≦1.25Aは、前記電解液に含まれるグライムのモル数、Bは前記電解液に含まれるリチウム塩のモル数を示す。6.前記グライムが、下記式で表される少なくとも一種である1~5のいずれか一項に記載のリチウムイオン電池。R-OCH2CH2x-OR式中、Rは、フッ素原子で置換されてもよい炭素数1~9のアルキル基、ハロゲン原子で置換されてもよいフェニル基、又はハロゲン原子で置換されてもよいシクロヘキシル基であり、xは1~5である。7.前記リチウム塩がLiCl、LiBr、LiI、LiBF4、LiPF6、LiCF3SO3、LiClO4、LiCF3CO2、LiAsF6、LiSbF6、LiAlCl4、LiNCF3SO22、LiNCF3CF2SO22及びLiBC4O8からなる群から選ばれる少なくとも一種である1~6のいずれか一項に記載のリチウムイオン電池。8.前記リチウム塩がLiBC4O8である7に記載のリチウムイオン電池。9.前記負極が、ケイ素、ケイ素合金、又はケイ素化合物を含む1~8のいずれか一項に記載のリチウムイオン電池。10.電解液を用いたリチウムイオン電池であって、前記電解液は、グライムとLiBC4O8とを含み、前記グライムと前記LiBC4O8との少なくとも一部が錯体を形成している、リチウムイオン電池。本発明によれば、高容量で、かつ、組み立て時に短絡の危険性が少なく、また、サイクル特性に優れるリチウムイオン電池を提供することができる。第一の発明のリチウムイオン電池は、電解液を用いたリチウムイオン電池であって、正極は硫化リチウムを含み、電解液は、グライムとリチウム塩とを含み、グライムとリチウム塩との少なくとも一部が錯体を形成している。第一の発明に用いる正極は硫化リチウムを含む。硫化リチウムは、特に制限されない。通常、硫化リチウムとしてLi2S、Li2S2、Li2S4、Li2S8等のうち少なくとも1種を含む。この場合、リチウム含有量の大きなLi2Sを用いることが好ましい。また、粒子状の硫化リチウムを用いることができる。正極は硫化リチウム以外に導電性物質を含むことが好ましい。硫化リチウムは導電性をほとんど有していないため、導電性を付与することが効果的である。導電性物質として、例えば、導電性の炭素材料、窒化物又は炭化物等を用いることができる。導電性の炭素材料の例として、ケッチェンブラック、アセチレンブラック及び黒鉛等が挙げられる。導電性の窒化物の例として、窒化チタンTiN、窒化タンタルTaN、窒化ニオブNbN及び窒化タングステンWN等が挙げられる。導電性の炭化物の例として、炭化チタンTiC、炭化タンタルTaC、炭化ニオブNbC及び炭化タングステンWC等が挙げられる。導電性物質の添加量は、通常、正極全体の0.1重量以上60重量以下、好ましくは0.1重量以上50重量以下、より好ましくは0.1重量以上30重量以下、さらに好ましくは0.1重量以上20重量以下、最も好ましくは、0.1重量以上10重量以下である。導電性物質の添加量が少ないと、正極の導電性を十分に向上させることができない場合がある一方、その添加量が多くなり過ぎると、正極における活物質の割合が少なくなることにより高い容量が得られなくなる場合がある。硫化リチウムと導電性物質は複合化して用いることが好ましい。メカニカルミリングやスラリー混合等を用いて複合化できる。正極は結着剤を含んでいてもよい。結着剤は特に制限されず、公知の各種結着剤を用いることができる。例えば、ポリテトラフルオロエチレン、ポリフッ化ビニリデン、カルボキシメチルセルロース、フルオロオレフィン共重合体架橋ポリマー、スチレン-ブタジエン共重合体、ポリアクリロニトリル、ポリビニルアルコール、ポリアクリル酸、ポリイミド、石油ピッチ、石炭ピッチ、フェノール樹脂等が挙げられる。尚、N-メチルピロリドン、N,N-ジメチルホルムアミド、ジメチルアセトアミド、水、アルコール類等の塗工溶媒を用いることも好ましい。結着剤の添加量は、通常、正極全体の0.1~30重量の範囲、好ましくは0.1~20重量の範囲、より好ましくは0.1~10重量の範囲である。結着剤の添加量が多いと、正極に含まれる活物質の割合が小さくなるため高い容量が得られなくなる場合がある。第一の発明に用いる電解液は、グライムとリチウム塩とを含む。通常、グライムとリチウム塩との少なくとも一部は錯体を形成している。電解液は、溶媒としてグライムを使用する。グライムは、直鎖状のグリコールジエーテルの総称である。グライムに対するリチウム塩の混合比、即ち、リチウム塩/グライムは、モル換算で0.70~1.25であることが好ましく、より好ましくは0.8~1.2である。これらの範囲で用いることにより、ポリサルファイドの溶出を効果的に防止することができ、サイクル特性に優れるものとなる。電解液に用いられるグライムは、下記化学式で示されることが好ましい。グライムは、一種が単独で使用されても、二種以上の混合物の形態で使用されてもよい。電解液は、グライム以外の極性溶媒を含まないことが好ましく、リチウム塩とグライムのみを用いることが好ましい。R-OCH2CH2x-ORここで、Rは、フッ素原子で置換されてもよい炭素数1~9のアルキル基、ハロゲン原子で置換されてもよいフェニル基、又はハロゲン原子で置換されてもよいシクロヘキシル基であり、xは1~5である。上記式中のアルキル基としては、メチル基、エチル基、プロピル基、イソプロピル基、ブチル基、イソブチル基、ペンチル基、イソペンチル基、ヘキシル基、ヘプチル基、オクチル基、ノニル基等が挙げられる。これらのアルキル基は、任意の位置がフッ素原子で置換されていてもよい。アルキル基の数が9を超えると、グライムの極性が弱くなるため、アルカリ金属塩の溶解性が低下する傾向がある。そのため、アルキル基の炭素数は少ない方が好ましく、好ましくはメチル基及びエチル基であり、最も好ましくはメチル基である。ハロゲン原子で置換されていてもよいフェニル基としては、特に制限はないが、2-クロロフェニル基、3-クロロフェニル基、4-クロロフェニル基、2,4-ジクロロフェニル基、2-ブロモフェニル基、3-ブロモフェニル基、4-ブロモフェニル基、2,4-ジブロモフェニル基、2-ヨードフェニル基、3-ヨードフェニル基、4-ヨードフェニル基、2,4-ヨードフェニル基等が挙げられる。ハロゲン原子で置換されていてもよいシクロヘキシル基としては、特に制限はないが、2-クロロシクロヘキシル基、3-クロロシクロヘキシル基、4-クロロシクロヘキシル基、2,4-ジクロロシクロヘキシル基、2-ブロモシクロヘキシル基、3-ブロモシクロヘキシル基、4-ブロモシクロヘキシル基、2,4-ジブロモシクロヘキシル基、2-ヨードシクロヘキシル基、3-ヨードシクロヘキシル基、4-ヨードシクロヘキシル基、2,4-ジヨードシクロヘキシル基等が挙げられる。エチレンオキシド単位の繰り返し数を表わすxは1~5であり、好ましくは2~5、より好ましくは3又は4である。リチウム塩は、好ましくは、LiCl、LiBr、LiI、LiBF4、LiPF6、LiCF3SO3、LiClO4、LiCF3CO2、LiAsF6、LiSbF6、LiAlCl4、LiNCF3SO22、LiNCF3CF2SO22及びLiBC4O8からなる群から選ばれる少なくとも一種である。より好ましくは、LiBC4O8である。LiBC4O8を用いると、電池破壊時にHF等を発生せず安全性に優れる。電解液には、上記のグライム及びリチウム塩の他に、可塑剤等の任意の添加剤を含んでもよい。可塑剤としては、例えば、プロピレンカーボネート、エチレンカーボネート、ビニレンカーボネート、4-フルオロエチレンカーボネート等のカーボネート類が例示される。負極としては、例えば、リチウムを吸蔵及び放出可能な黒鉛等の炭素材料、リチウム金属、リチウム合金、ケイ素、ケイ素合金、ケイ素化合物等が用いられる。高いエネルギー密度の非水電解質二次電池を得るためには、負極として、容量の大きなケイ素、ケイ素合金又はケイ素化合物を用いることが望ましい。ケイ素合金としてケイ素チタン合金等が挙げられる。ケイ素化合物として酸化ケイ素等が挙げられる。また、負極に、正極と同様に、結着剤を用いることができる。集電体として、通常リチウムイオン電池に用いられる集電体を用いることができる。銅製の金属集電箔の他に、アルミニウム又はアルミニウム合金製の金属箔を用いることができる。帯電デバイスに用いるセパレータも、公知の各種セパレータを用いることができる。具体例としては、紙製、ポリプロピレン製、ポリエチレン製、ガラス繊維製セパレータ等が挙げられる。ただし、電解液が高粘度である場合には、ポリプロピレン製やポリエチレン製のものを用いると濡れ性が悪くなる可能性があるため、ポリプロピレンやポリエチレン多孔体の表面をシラン且つプリング剤や樹脂等によって処理したセパレータを用いることでセパレータへの濡れ性を向上させることができる。第一の発明のリチウムイオン電池は、特に限定されないが、通常、正極及び負極と、必要に応じて設けられるセパレータとを、扁平渦巻状に巻回して巻回式極板群としたり、これらを平板状にして積層して積層式極板群としたりし、これら極板群を外装体中に封入した構造とするのが一般的である。第一の発明のリチウムイオン電池は、グライムとリチウム塩を含む電解液を用いることにより、高容量な硫化リチウムの正極を用いてもサイクル特性に優れる。第二の発明のリチウムイオン電池は、電解液を用いたリチウムイオン電池であって、電解液は、グライムとLiBC4O8とを含み、グライムとLiBC4O8との少なくとも一部が錯体を形成している。グライムとLiBC4O8と集電体は、上記と同様である。第二の発明のリチウムイオン電池は、正極及び負極は特に制限されず、一般的に使用されている正極及び負極を用いることができる。正極活物質としては、LiCoO2、LiNiO2、LiMnO2、LiMn2O4、LiFePO4、LiCo0.5Ni0.5O2、LiNi0.7Co0.2Mn0.1O2等のリチウムと遷移金属との複合酸化物、MnO2、V2O5等の遷移金属酸化物、MoS2、TiS2等の遷移金属硫化物、ポリアセチレン、ポリアセン、ポリアニリン、ポリピロール、ポリチオフェン等の導電性高分子化合物、ポリ2,5-ジメルカプト-1,3,4-チアジアゾール等のジスルフィド化合物等が用いられる。負極活物質としては、リチウム金属、リチウムアルミニウム合金等のリチウム合金、リチウムを吸蔵放出できる炭素質材料、黒鉛、フェノール樹脂、フラン樹脂等のコークス類、炭素繊維、ガラス状炭素、熱分解炭素、活性炭、ケイ素、アルミニウム、スズ、亜鉛、マグネシウム等が用いられる。また、正極及び負極は、結着剤を含んでいてもよく、導電助剤を含んでいてもよいことは上記した通りである。実施例11正極の作製硫化リチウムとカーボンブラックを重量比50/50で遊星ボールミルにて2時間粉砕混合した。得られた複合物90重量と、導電性材料である黒鉛粉末5重量と、結着剤であるポリフッ化ビニリデンPVDF5重量とを混合し、これをN-メチルピロリドンNMPに分散させて懸濁物を調製した。この懸濁物を、集電体である膜厚12μmの銅箔に塗布し、これを乾燥した後にプレスして正極シートを作製した。得られた正極シートから直径15.5mmで円形板を打ち抜き、正極とした。2負極の作製負極活物質として黒鉛粉末90重量と、結着剤であるPVDF10重量とを混合し、これをNMPに分散させて懸濁物を調整した。この懸濁物を、集電体である膜厚20μmのアルミ箔に塗布し、これを乾燥した後にプレスして負極シートを作製した。得られた負極シートから直径16mmで円形板を打ち抜き、負極とした。3電解液の作製グライムとしてテトラグライムを用い、リチウム塩としてリチウムビストリフルオロメタンスルフォニルアミドLiTFSAを用いた。これらを1:1のモル比で混合し、電解液とした。4リチウムイオン電池の作製と評価ポリエチレン多孔質フィルムからなるセパレータを準備し、このセパレータを得られた正極と負極で挟み、コインセル2032サイズに入れた。コインセル中に得られた電解液を充填して、セパレータの細孔中に電解液を保持させた状態で、コインセルかしめ機にて封止し、リチウムイオン電池を作製した。この電池を20°Cにて充電電流0.5mAで3Vまで充電後、0.5mAで0.7Vまで放電する充放電サイクル試験を行った。2サイクル目の放電容量、及び容量維持率を測定し、その結果を表1に示す。容量維持率は、1サイクル目の放電容量に対する30サイクル目の放電容量の割合である。実施例2電解液に用いるリチウム塩をリチウムビスオキサレートボレートLiBOBとした以外は実施例1と同様にリチウムイオン電池を作製し、充放電サイクル試験を行った。結果を表1に示す。比較例1電解液として、六フッ化リン酸リチウムを、エチレンカーボネートECとジエチルカーボネートDECの混合溶媒体積比1:2に1モル/リットルで溶解して得た非水電解液を用いた以外は実施例1と同様に、リチウムイオン電池を作製し、充放電サイクル試験を行った。結果を表1に示す。表1より、実施例では、グライムとリチウム塩からなる電解液を用いたことにより、初期放電容量と容量維持率に優れていることが分かる。"